"ガラスセラミックスにおいて、該ガラスセラミックスが、少なくとも以下の組成:SiO2:65~72Al2O3:18~24Li2O:2~5MgO:0~4ZnO:0~4ZnOMgO:2.2未満ZrO2:1~5SnO2:0.5超え4未満Na2O:0~1.5K2O:0~1.5BaO:0~4Fe2O3:0~0.1を酸化物ベースに基づき質量で有することを特徴とする、ガラスセラミックス。前記ガラスセラミックスが、付加的に以下の組成成分:CaO:0~1SrO:0~2F:0~1B2O3:0~1を質量で有することを特徴とする、請求項1に記載のガラスセラミックス。不可避の痕跡量を除きAs2O3、Sb2O3、TiO2及び/又はP2O5を含まないことを特徴とする、請求項1又は2に記載のガラスセラミックス。20°Cから700°Cの温度範囲の熱膨張率CTE4ppm未満、殊に3ppm未満を有することを特徴とする、請求項1から3までのいずれか1項に記載のガラスセラミックス。光の可視領域中での光透過率を、ガラスセラミックスの試料厚さ4mmの場合に、少なくとも87、殊に少なくとも87.5有することを特徴とする、請求項1から4までのいずれか1項に記載のガラスセラミックス。三刺激値C3未満を有することを特徴とする、請求項1から5までのいずれか1項に記載のガラスセラミックス。Li2Oに対するMgOZnOの質量比が、最大1、殊に最大0.75であり、かつ特に有利には0.4~0.75の範囲にあることを特徴とする、請求項1から6までのいずれか1項に記載のガラスセラミックス。少なくとも0.5質量、殊に少なくとも1質量のZnO含有率を有することを特徴とする、請求項1から7までのいずれか1項に記載のガラスセラミックス。付加的に以下の成分:V2O5、NiO、CuO、Cr2O3、CeO2、MnO2、WO3、MoO3、Nd2O3の1つ以上を含有することを特徴とする、請求項1から8までのいずれか1項に記載のガラスセラミックス。このことから出発して、本発明の課題は、上述の欠点を有さない透明なガラスセラミックスを提供することである。該課題は、請求項1に従って、以下の組成酸化物ベースに基づき質量で記載を有する透明なガラスセラミックスを提供することである:SiO2:65~72、殊に65以上72未満Al2O3:18~24Li2O:2~5MgO:0~4ZnO:0~4ZnOMgO:2.2未満ZrO2:1~5SnO2:0.5超え4未満Na2O:0~1.5K2O:0~1.5BaO:0~4Fe2O3:0~0.1。好ましくは、以下の組成成分の少なくとも1つの含有率酸化物ベースに基づき質量で記載は、SiO2:66~72,殊に66以上72未満MgO:0~3.5、殊に0~3ZnO:0~3.5、殊に0~3ZrO2:1.6~5の範囲にある。さらに、本発明によるガラスセラミックスは、以下の組成成分を質量で含有してよい:CaO:0~1SrO:0~2F:0~1B2O3:0~1。意想外にも、計2.2質量未満のMgO及びZnOの低い含有率を有する透明なガラスセラミックスが、従来技術と比較して特に高い透明性を示すことが見出された。二相材料における高い透明性は、結晶子の大きさ、相含量並びに屈折率の違いに本質的に依存する散乱効果の最小化によって達成される。さらに意想外にも、成分MgO及びZnOの全含有率酸化物ベースに基づき質量で記載のLi2O含有率酸化物ベースに基づき質量で記載に対する比率が最大1、殊に最大0.75であるガラスセラミックスが、従来技術と比較して特に高い透明性及び低い固有色を示すことが見出された。特に有利には、該比率は0.4~0.75の範囲にある。好ましくは、本発明によるガラスセラミックスは、少なくとも0.5質量のZnO、殊に少なくとも1質量のZnOを含有する。本質的にZnOを含まない組成物の場合、いくらかより悪化した透過率の結果が得られた。好ましくは、本発明によるガラスセラミックスは、避けることのできない痕跡量を除きAs2O3、Sb2O3、TiO2及び/又はP2O5を含まない。さらに、ガラスセラミックスは、好ましくは、熱膨張率CTE20~700°C4ppm未満、有利には3ppm未満及び特に有利には2ppm未満を有する。好ましくは、光の可視領域中380~780nmでの光透過率は、ガラスセラミックスの試料厚さ4mmの場合に、少なくとも87、有利には少なくとも87.5及び特に有利には少なくとも88である。ガラスセラミックスの三刺激値Cは、好ましくは3未満である。ガラスセラミックスのさらなる有利な実施形態において、核生成剤の酸化物SnO2及びZrO2の合計は少なくとも3質量である。TiO2の代替物として、好ましくはSnO2が核生成剤の酸化物としてZrO2に加えて使用される。その際、SnO2は清澄剤としても作用する。SnO2に加えて、核生成作用を示すさらに別の成分、例えばTa2O3、Nb2O3も使用することができ、その際、これらの成分はたいてい相対的に高価である。たいてい高められたFe2O3含有率を有する、より低コストの原料も使用することができる方法は、経済的に好ましい。本発明によるガラスセラミックスは、コーティング又は装飾されることができる。本発明によるガラスセラミックスを目的に合わせて着色するために、着色成分、例えばV2O5、NiO、CuO、Cr2O3、CeO2、MnO2、WO3、MoO3及び/又はNd2O3を溶融ガラスに出発ガラスの製造のために付け加えてよい。さらに、成分、例えばLa2O3、Y2O3、GeO2及び/又はGd2O3を溶融ガラスに添加してよく、これらは結果生じるガラスセラミック中の残りのガラス相の屈折率を上げる。溶融ガラスは、公知の清澄剤により、殊にCeO2、硫黄化合物及び/又は塩化物により精製されることができる。有利な実施形態において、ガラスセラミックスの製造のために環境にとって有害な成分は使用されない。透明なガラスセラミックスは、セラミックス化中の滞留時間の延長及び/又は温度の上昇によって半透明のガラスセラミックスに、そして熱処理をさらに行った場合には不透明のガラスセラミックスに変えられることができる。本発明によるガラスセミラックスは、様々な適用分野からの製品、例えば、調理面、暖炉覗き窓及びオーブン覗き窓用に、例えば、熱分解炉床、建築ガラス窓及び安全ガラス窓においても、例えば、高動的、機械的な負荷に対する防護ガラスといった防火のためにも使用されることができる。さらに、本発明によるガラスセラミックスは、衝撃、弾丸、破片又は衝風の影響から保護するための装置の一部として、防火ガラス窓の一部として、暖炉覗き窓として、調理領域用のガラスとして、半導体材料又は磁気ディスク用の基板として使用されることができる。第1表は、本発明によるガラスセラミックの例1~22を示す酸化物ベースに基づく質量記載の組成。第2表は、本発明によらないガラスセラミックスの比較例23~32を示す酸化物ベースに基づく質量記載の組成。実施例及び比較例の製造:出発ガラスを、市販の原料から、殊に酸化物、炭酸塩及び/又は硝酸塩から、セラミックスるつぼ材料中で約1640°Cにて溶融した。溶融した材料を、精製し、均質化し、その後に注ぎ出し、場合により高温成形例えばローラー法、フロート法、引き抜き法し、かつ冷却した。ガラスセラミックスの製造のために、核生成温度TKBでの核生成のための約1時間継続する第一の段階と、より高い温度TMAXでの約15分の結晶成長期の第二の段階とから成る、出発ガラスのセラミックス化の2段階のプロセスを適用した。100mmの長さのガラスセラミックスバーの20°Cから700°Cの熱膨張係数CTEの測定を、膨張計を使って行った。透過率の測定のために、ガラスセラミックスを4mmの厚さに切り取り、かつ研磨した。測定は光源C/2 ゚で行った。光透過率τVis及び三刺激値Cの表示は、DIN5033もしくはDINEN410に従って行った。Cは、その際、彩度クロマ、彩色性を表示する:CIELAB色空間内の係数は、色印象に相当する:aは、緑-赤軸の色座標の位置を表示し、その際、負の値は緑色の色調に相当し、かつ正の値は赤色の色調に相当する。bは、青-黄軸の色座標の位置を表示し、その際、負の値は青色の色調に相当し、かつ正の値は黄色の色調に相当する。ガラスセラミックスの結晶相、結晶相含有率Kr.ph.[体積]及びガラスセラミックスの平均結晶子サイズd50を、公知技術のX線回折分析XRD、デバイシェラー法DebeyeScherrerVerfahrenによって調べた。"